(57)【要約】【課題】  エチレン含有率、ケン化度が異なる２種類のＥＶＯＨ樹脂を含有する組成物であって、ガスバリア性を保持しつつ、真空圧空成形を適用した場合にもスジの発生が抑制されたＥＶＯＨ樹脂組成物、当該組成物を用いて真空・圧空成形等によりガスバリア性及び外観に優れたカップ等の有底容器を製造する方法を提供する。【解決手段】  エチレン構造単位の含有率の差（ΔＥｔ）が１０〜２５モル％である２種類のエチレン−ビニルアルコール共重合体；及び高級脂肪酸の亜鉛塩を含有する樹脂組成物を用いる。当該樹脂組成物の層をガスバリア層として含む積層体を用いて成形する。【選択図】  なし【特許請求の範囲】
【請求項１】
（Ａ）エチレン構造単位の含有率の差（ΔＥｔ）が１０〜２５モル％である２種類のエチレン−ビニルアルコール共重合体；及び
（Ｂ）高級脂肪酸の亜鉛塩を含有する樹脂組成物。
【請求項２】
前記２種類のエチレン−ビニルアルコール共重合体は、エチレン含有率が２０〜４０モル％のエチレン−ビニルアルコール共重合体（Ａ１）と、エチレン含有率４０〜６０モル％であるエチレン−ビニルアルコール共重合体（Ａ２）である請求項１に記載の樹脂組成物。
【請求項３】
前記エチレン−ビニルアルコール共重合体（Ａ１）と前記エチレン−ビニルアルコール共重合体（Ａ２）との配合比率（重量比）が、９０／１０〜６０／４０である請求項１又は２に記載の樹脂組成物。
【請求項４】
前記高級脂肪酸の亜鉛塩（Ｂ）の含有量は、前記２種類のエチレン−ビニルアルコール共重合体の含有量に対して、５０〜８００ｐｐｍである請求項１〜３のいずれか１項に記載の樹脂組成物。
【請求項５】
前記２種類のエチレン−ビニルアルコール共重合体の２１０℃、荷重２１６０ｇ下でのメルトフローレートの差（ΔＭＦＲ）は５ｇ／１０分である請求項１〜４のいずれか１項に記載の樹脂組成物。
【請求項６】
請求項１〜５のいずれか１項に記載の樹脂組成物を含有する層を少なくとも１層有する積層体。
【請求項７】
前記樹脂組成物層の少なくとも一面に、接着性樹脂層を介して、エチレン−ビニルアルコール共重合体以外の熱可塑性樹脂の層が積層されている請求項６に記載の積層体。
【請求項８】
前記熱可塑性樹脂は、ポリプロピレンである請求項６又は７に記載の積層体。
【請求項９】
請求項６〜８のいずれか１項に記載の積層体のシート又はフィルムを加熱軟化させる工程；
真空吸引及び／又は圧縮空気により、前記シート又はフィルムを前記成形型に密着させる工程；及び
冷却後、離型して、有底容器を得る工程
を含むガスバリア性及び外観に優れた有底容器を製造する方法。
【請求項１０】
ガスバリア層としてエチレン含有率が異なる２種類のエチレン−ビニルアルコール共重合体を含有する樹脂組成物の層を少なくとも一層含む積層体の二次成形品に現れるスジを防止する方法であって、
前記２種類のエチレン−ビニルアルコール共重合体として、エチレン構造単位の含有率の差（ΔＥｔ）が１０〜２５モル％である２種類のエチレン−ビニルアルコール共重合体を使用し、前記樹脂組成物に高級脂肪酸の亜鉛塩を配合することを特徴とする方法。
【請求項１１】
前記高級脂肪酸の亜鉛塩は、ドライブレンドにより前記２種類のエチレン−ビニルアルコール共重合体と混合される請求項１０に記載の方法。
【発明の詳細な説明】
【技術分野】
【０００１】
本発明は、エチレンービニルアルコール共重合体（以下、「ＥＶＯＨ樹脂」と称することがある）を主成分とする樹脂組成物に関し、更に詳しくは、エチレン含有率が異なる２種類のＥＶＯＨ樹脂を含むＥＶＯＨ樹脂組成物であって、かかる樹脂組成物層を有する積層体を有底容器状に二次成形した場合でも、成形体にスジなどが認められない外観に優れた二次成形品を提供できるＥＶＯＨ樹脂組成物に関する。
【背景技術】
【０００２】
ＥＶＯＨ樹脂は、透明性、ガスバリア性、保香性、耐溶剤性、耐油性などに優れていることから、食品包装材料、医薬品包装材料、工業薬品包装材料、農薬包装材料等として、フィルムやシート、或いはボトルやカップ等の有底容器に成形されて利用されている。包装材料としてのシート、フィルム、容器は、ＥＶＯＨ樹脂単独で作製することは可能であるが、通常、耐水性や強度アップ、他の機能の付与などのために、接着性樹脂層を介して、ＥＶＯＨ樹脂以外の熱可塑性樹脂（他の熱可塑性樹脂）を積層した積層体として用いられる。
【０００３】
ＥＶＯＨ樹脂は他の熱可塑性樹脂と比べて延伸しにくい樹脂であるため、フィルムやシート、容器などの成形に際して、加熱延伸処理を伴う場合、他の熱可塑性樹脂の伸びに追随できるように、ＥＶＯＨ樹脂の延伸性を改善する必要がある。
【０００４】
一般に、ＥＶＯＨ樹脂は、エチレン構造単位の含有率（以下、単に「エチレン含有率」という）が高い程、延伸性が優れる傾向にある。一方、エチレン含有率が高くなるほど（ビニルアルコール構造単位の含有率（以下、単に「ビニルアルコール含有率」）が低くなるほど）、ガスバリア性が低下する。ガスバリア性と延伸性の両立のために、ビニルアルコール含有率が高い（換言するとエチレン含有率が低くケン化度が高い）ＥＶＯＨ樹脂と、ビニルアルコール含有率が低い（換言すると、エチレン含有率が高くケン化度が低い）ＥＶＯＨ樹脂を併用することが提案されている。
【０００５】
例えば、特開昭６３−２３０７５７号公報（特許文献１）は、エチレン含有率、ケン化度が異なるＥＶＯＨ樹脂を併用した組成物を提案している。特許文献１では、併用する２種類のＥＶＯＨ樹脂のエチレン含有率の差が４モル％以上、ケン化度の差が３モル％以上であり、さらに溶解度度パラメータの差が所定以上のＥＶＯＨ樹脂組成物を中間層とし、ポリスチレン層と積層した積層体を真空圧空成形した成形品は、透明性、外観に優れ、クラック、偏肉がなく、ガスバリア性も優れていたと記載されている。
【０００６】
特開平８−３１１２７６号公報（特許文献２）には、エチレン含有率の差が３〜２０モル％の２種類のＥＶＯＨ樹脂を含有し、特定のホウ素濃度を有するＥＶＯＨ樹脂組成物が開示されている。当該ＥＶＯＨ樹脂組成物を中間層とし、接着性樹脂層を介してポリプロピレン層を積層した積層フィルムは、加熱延伸（縦方向に４倍、横方向に6倍の順）しても、白化、スジなどの延伸ムラは認められなかったことが開示されている。
【先行技術文献】
【特許文献】
【０００７】
【特許文献１】特開昭６３−２３０７５７号公報
【特許文献２】特開平８−３１１２７６号公報
【発明の概要】
【発明が解決しようとする課題】
【０００８】
特許文献１、２に開示されたＥＶＯＨ樹脂組成物は、ガスバリア性を確保しつつ、ＥＶＯＨ樹脂の成形性を改善するものである。ところで、有底容器の成形は、一般に、積層体のシート、フィルムを加熱軟化し、真空吸引又は圧縮空気の吹き込みにより、成形型に密着させて行われる。このような真空・圧縮成形は、積層フィルム、シートの一軸、二軸延伸と比べて、より厳しい処理であると考えられる。特許文献２に開示の積層フィルムを用いて真空圧空成形によりカップを成形した場合、延伸フィルム、シートでは認められなかったスジが発生することが判明した。
【０００９】
特許文献１は、真空圧空成形（絞り比１（延伸倍率７倍））、延伸ブロー成形（延伸倍率１０倍）を行い、有底容器を成形しているが、得られた成形品の外観評価としては、透明性、クラックの有無、偏肉の有無を目視で評価しているにすぎず、スジの発生の有無は評価されていない。
【００１０】
本発明は、エチレン含有率、ケン化度が異なる２種類のＥＶＯＨ樹脂を含有する組成物であって、ガスバリア性を保持しつつ、真空圧空成形を適用した場合にもスジの発生が抑制されたＥＶＯＨ樹脂組成物、当該組成物を用いて真空・圧空成形等によりガスバリア性及び外観に優れたカップ等の有底容器を製造する方法を提供することにある。
【課題を解決するための手段】
【００１１】
ＥＶＯＨ樹脂層に、他の熱可塑性樹脂層を積層した積層体を真空圧空成形した場合に生じるスジについて、発明者らは種々検討した。
異なる樹脂を共押出する場合、各樹脂層の溶融状態の樹脂の流動性が異なるために、合流部（界面）で樹脂流れに乱れが生じやすい。エチレン含有率が異なる種類のＥＶＯＨ樹脂を含有するＥＶＯＨ樹脂組成物層内には、異なる溶融粘度を有する樹脂が混在した状態となっている。このため、エチレン含有率、ケン化度（ビニルアルコール構造含有率）が大きく異なるＥＶＯＨ樹脂を含有する組成物層を積層体の中間層として、接着性樹脂層、他の熱可塑性樹脂層を共押出する場合、ＥＶＯＨ樹脂組成物層とその隣接する層との合流部（界面）では、異なる樹脂層との界面で発生する樹脂乱れに加えて、２種類のＥＶＯＨ樹脂と隣接する層の樹脂（接着性樹脂）との合流が入り混じった状態となり、通常の界面で生じる乱れよりも微小な乱れも生じた状態になっていると考えられる。一方、真空・圧空成形による有底容器の成形は、全体において均一に延伸処理されるフィルムの延伸処理と異なり、延伸時に加わる張力が部位によって異なる。微小な界面乱れが含まれている積層体を、このような真空・圧空成形に適用すると、微小な界面乱れ部分が伸ばされて、スジとなって顕在化されたと考える。
【００１２】
そこで、本発明者らは、エチレン含有率、ケン化度（ビニルアルコール構造含有率）が大きく異なるＥＶＯＨ樹脂を含有する組成物において、エチレン含有率、ケン化度の差異とスジの発生との関係をさらに詳しく検討するとともに、溶融状態の樹脂の流動性を改善することを検討し、本発明に到達した。
【００１３】
本発明のＥＶＯＨ樹脂組成物は、（Ａ）エチレン構造単位の含有率の差（ΔＥｔ）が１０〜２５モル％である２種類のエチレン−ビニルアルコール共重合体；及び（Ｂ）高級脂肪酸の亜鉛塩を含有する。
【００１４】
本発明は、上記本発明の樹脂組成物を含有する層を少なくとも１層有する積層体も提供する。前記樹脂組成物層の少なくとも一面に、接着性樹脂層を介して、エチレン−ビニルアルコール共重合体以外の熱可塑性樹脂の層が積層されていてもよい。
【００１５】
別の見地による本発明は、本発明の樹脂組成物の層を少なくとも１層有する積層体を用いて、ガスバリア性及び外観に優れた有底容器を製造する方法である。すなわち、本発明の積層体のシート又はフィルムを加熱軟化させる工程；真空吸引及び／又は圧縮空気により、前記シート又はフィルムを前記成形型に密着させる工程；及び冷却後、離型して、有底容器を得る工程
を含むガスバリア性及び外観に優れた有底容器を製造する方法である。
【００１６】
さらに別の見地による本発明は、ガスバリア層としてエチレン含有率が異なる２種類のエチレン−ビニルアルコール共重合体を含有する樹脂組成物の層を少なくとも一層含む積層体の二次成形品に現れるスジを防止する方法であって、前記２種類のエチレン−ビニルアルコール共重合体として、エチレン構造単位の含有率の差（ΔＥｔ）が１０〜２５モル％である２種類のエチレン−ビニルアルコール共重合体を使用し、前記樹脂組成物に高級脂肪酸の亜鉛塩を配合することを特徴とする方法である。
【発明の効果】
【００１７】
本発明のＥＶＯＨ樹脂組成物は、かかる樹脂組成物層を中間層とする積層体を真空圧空成形した場合であっても、スジ等の発生がない外観に優れた有底容器を得ることができる。
【発明を実施するための形態】
【００１８】
以下、本発明の構成につき詳細に説明するが、これらは望ましい実施態様の一例を示すものであり、これらの内容に特定されるものではない。
【００１９】
＜ＥＶＯＨ樹脂組成物＞
本発明のＥＶＯＨ樹脂組成物は、エチレン構造単位の含有率が異なる２種類のエチレン−ビニルアルコール共重合体（ＥＶＯＨ樹脂）及び高級脂肪酸の亜鉛塩を含有し、前記ＥＶＯＨ樹脂のエチレン構造単位の含有量の差ΔＥｔが１０〜２５モル％であるＥＶＯＨ樹脂組成物である。
【００２０】
［ＥＶＯＨ樹脂］
本発明で用いられる２種類のＥＶＯＨ樹脂について説明する。
ＥＶＯＨ樹脂は、通常、エチレンとビニルエステル系モノマーの共重合体（エチレン−ビニルエステル共重合体）をケン化させることにより得られる樹脂であり、非水溶性の熱可塑性樹脂である。上記ビニルエステル系モノマーは、経済的な面から、一般的には酢酸ビニルが用いられる。重合法も公知の任意の重合法、例えば、溶液重合、懸濁重合、エマルジョン重合を用いることができるが、一般的にはメタノールを溶媒とする溶液重合が用いられる。得られたエチレン−ビニルエステル共重合体のケン化も公知の方法で行い得る。
すなわち、ＥＶＯＨ樹脂は、エチレン構造単位とビニルアルコール構造単位を主とし、ケン化されずに残存した若干量のビニルエステル構造単位を含むものである。
ＥＶＯＨ樹脂におけるエチレン含有率は、通常、２０〜６０モル％である。一般に、エチレン含有率が高いほど、成形性に優れているが、ガスバリア性が低下する。一方、エチレン含有率が２０モル％未満（ビニルアルコール含有率は８０モル％以上）では、融点と分解温度が接近して、溶融成形の適用が困難になる傾向にある。
【００２１】
本発明に用いられるＥＶＯＨ樹脂には、エチレン構造単位、ビニルアルコール構造単位（未ケン化のビニルエステル構造単位を含む）の他、以下に示すコモノマーに由来する構造単位が、さらに含まれていてもよい。前記コモノマーとしては、プロピレン、イソブテン、α−オクテン、α−ドデセン、α−オクタデセン等のα−オレフィン；３−ブテン−１−オール、４−ペンテン−１−オール、３−ブテン−１、２−ジオール等のヒドロキシ基含有α−オレフィン類やそのエステル化物、アシル化物などのヒドロキシ基含有α−オレフィン誘導体；不飽和カルボン酸又はその塩，部分アルキルエステル，完全アルキルエステル，ニトリル，アミド若しくは無水物；不飽和スルホン酸又はその塩；ビニルシラン化合物；塩化ビニル；スチレン等が挙げられる。
【００２２】
さらに、ウレタン化、アセタール化、シアノエチル化、オキシアルキレン化等の「後変性」されたＥＶＯＨ系樹脂を用いることもできる。
【００２３】
以上のような変性物の中でも、共重合によって一級水酸基が側鎖に導入されたＥＶＯＨ樹脂は、延伸処理や真空・圧空成形などの二次成形性が良好になる点で好ましく、中でも１，２−ジオール構造を側鎖に有するＥＶＯＨ樹脂が好ましい。
【００２４】
本発明で用いられる２種類のＥＶＯＨ樹脂は、以上のようなＥＶＯＨ樹脂から選択される、エチレン構造単位の含有量差（ΔＥｔ）が１０〜２５モル％、好ましくは１０〜２３モル％、特に好ましくは１０〜２０モル％となる組み合わせである。エチレン含有率の差が小さすぎる場合には、成形性とガスバリア性のバランス保持が困難となる傾向があり、大きすぎる場合には互いの相溶性が低下し、伸び率の違いから二次成形の際にスジが発生しやすくなる傾向があり、ひどい場合には透明な成形品が得られない。
【００２５】
具体的には、下記のようなエチレン含有率が低い方のＥＶＯＨ樹脂（低エチレンＥＶＯＨ樹脂）とエチレン含有率が高い方のＥＶＯＨ樹脂（高エチレンＥＶＯＨ樹脂）との組み合わせが好ましく用いられる。
【００２６】
上記低エチレンＥＶＯＨ樹脂は、エチレン含有率が２０〜４０モル％、好ましくは２２〜３８モル％、特に好ましくは２５〜３３モル％である。エチレン含有率が低すぎる場合、分解温度と融点が接近しすぎて樹脂組成物の溶融成形が困難になる傾向があり、逆に高すぎる場合は、低エチレンＥＶＯＨ樹脂によるガスバリア性付与が不足する傾向がある。
【００２７】
また、低エチレンＥＶＯＨ樹脂におけるビニルエステル成分のケン化度は、通常９０モル％以上、好ましくは９５〜９９．９９モル％、特に好ましくは９８〜９９．９９モル％である。かかるケン化度が低すぎる場合には、低エチレンＥＶＯＨ樹脂によるガスバリア性付与効果が不足する傾向がある。
【００２８】
さらに、低ＥＶＯＨ樹脂のメルトフローレート（ＭＦＲ）（２１０℃、荷重２，１６０ｇ）は、通常１〜１００ｇ／１０分であり、好ましくは３〜５０ｇ／１０分、特に好ましくは３〜１０ｇ／１０分である。ＭＦＲが大きすぎる場合には、成形物の機械強度が低下する傾向があり、小さすぎる場合には押出加工性が低下する傾向がある。
【００２９】
一方、上記高エチレンＥＶＯＨ樹脂のエチレン含有率は、通常４０〜６０モル％、好ましくは４２〜５６モル％、特に好ましくは４４〜５３モル％である。エチレン含有率が低すぎる場合は、高エチレンＥＶＯＨ樹脂による延伸性の改善効果が小さいため、結果として二次成形性が低下する傾向があり、逆に高すぎる場合は、エチレン含有率差を所定範囲内にするために、低エチレンＥＶＯＨ樹脂のエチレン含有率を高くせざるを得ず、結果として樹脂組成物層のガスバリア性が不足することになる。
【００３０】
また、高エチレンＥＶＯＨ樹脂におけるビニルエステル成分のケン化度は、通常９０モル％以上、好ましくは９３〜９９．９９モル％、特に好ましくは９８〜９９．９９モル％である。かかるケン化度が低すぎる場合には高エチレンＥＶＯＨ樹脂のガスバリア性が不足する傾向がある。
【００３１】
さらに、高エチレンＥＶＯＨ樹脂のメルトフローレート（ＭＦＲ）（２１０℃、荷重２，１６０ｇ）は、通常１〜１００ｇ／１０分であり、好ましくは３〜５０ｇ／１０分、特に好ましくは３〜３０ｇ／１０分である。ＭＦＲが大きすぎる場合には、成形物の機械強度が低下する傾向があり、小さすぎる場合には押出加工性が低下する傾向がある。
【００３２】
なお、低エチレンＥＶＯＨ樹脂と高エチレンＥＶＯＨ樹脂との組み合わせについては、溶融成形時の樹脂流れ性が同程度となるように、ＭＦＲ（２１０℃、荷重２１６０ｇ）の差（ΔＭＦＲ）が５ｇ／１０分以下とすることが好ましく、より好ましくは１ｇ／１０分以下となるように、ＥＶＯＨ樹脂のケン化度等を調整することが好ましい。
【００３３】
エチレン含有率は、例えば、ＩＳＯ１４６６３に準じて、ビニルアルコール構造単位の含有量を計測することにより、算出することができる。
ビニルエステル部分のケン化度は、例えば、ＪＩＳ  Ｋ６７２６（ただし、ＥＶＯＨ樹脂は水／メタノール溶媒に均一に溶解した溶液にて）に準じて計測することができる。
【００３４】
低エチレンＥＶＯＨ樹脂（Ａ１）と高エチレンＥＶＯＨ樹脂（Ａ２）の配合比率（Ａ１／Ａ２）（重量比）としては、通常９０／１０〜６０／４０であり、好ましくは８５／１５〜６５／３５、特に好ましくは８０／２０〜７０／３０である。低エチレンＥＶＯＨ樹脂（Ａ１）の比率が小さすぎる場合には、組成物層のガスバリア性が不足する傾向があり、大きすぎる場合には、高エチレンＥＶＯＨ樹脂による延伸改善効果が低下する傾向がある。
【００３５】
［（Ｂ）高級脂肪酸の亜鉛塩］
高級脂肪酸の亜鉛塩に用いられる高級脂肪酸は、炭素数８以上（好ましくは炭素数１２〜３０、より好ましくは炭素数１２〜２０）の脂肪酸をいい、具体的には、ラウリン酸、トリデシル酸、ミリスチン酸、ペンタデシル酸、パルミチン酸、ヘプタデシル酸、ステアリン酸、ノナデカン酸、オレイン酸、カプリン酸、ベヘニン酸、リノール酸等を挙げることができる。これらの中でも、ステアリン酸、オレイン酸、ラウリン酸が好適に用いられる。
【００３６】
このような高級脂肪酸の亜鉛塩は、エチレン含有率差（ΔＥｔ）が１０〜２５モル％の２種類のＥＶＯＨ樹脂が共存する樹脂組成物の二次成形性を改善する。特に真空圧空成形のように、部位によりかかる張力が異なり、拡径加工のように張力があらゆる方向から加わるような処理に供されても、スジの発生が抑制された成形品を得ることができる。
理由は明らかではないが、高級脂肪酸の亜鉛塩は、エチレン含有率が異なる２種類のＥＶＯＨ樹脂の溶融時の混和性を高め、他の樹脂との共押出し時に発生する微小な界面乱れを抑制すると思われる。このような抑制効果は、高級脂肪酸の他の金属塩、あるいは低級脂肪酸の亜鉛塩では見られない効果であり、驚くべきことである。
【００３７】
高級脂肪酸の亜鉛塩（Ｂ）の配合量としては、２種類のＥＶＯＨ樹脂の合計量に対して、通常５０〜８００ｐｐｍであり、好ましくは１００〜７００ｐｐｍ、特に好ましくは２５０〜６００ｐｐｍである。高級脂肪酸の亜鉛塩の配合量が少なすぎる場合には、二次成形時のスジ発生の抑制効果が低下し、ひどい場合には、成形品の透明性が損なわれる。一方、高級脂肪酸の金属塩は、一般に溶融状態にあるＥＶＯＨ樹脂の分解を触媒するため、高級脂肪酸の亜鉛塩の濃度が高くなりすぎると、ＥＶＯＨ樹脂の分解によりガスが発生し、溶融成形、共押出しによる積層体の製造に、悪影響を及ぼすおそれがある。
【００３８】
〔その他の添加物〕
本発明の樹脂組成物は、本発明の趣旨を阻害しない範囲（例えば１重量％以下）において、上記成分以外に可塑剤、フィラー、ブロッキング防止剤、酸化防止剤、着色剤、帯電防止剤、紫外線吸収剤、滑剤等の公知の添加剤を適宜配合することができる。
【００３９】
＜ＥＶＯＨ樹脂組成物の調製方法＞
本発明の樹脂組成物の調製方法については、特に限定しない。２種類のＥＶＯＨ樹脂、高級脂肪酸の亜鉛塩を所定割合で配合して、溶融混練等により樹脂組成物を調製してもよいし、各成分を所定割合でドライブレンドするだけでもよい。ドライブレンドによる調製方法は、必要に応じてＥＶＯＨ樹脂の組合せを適宜選択することができ、高級脂肪酸の亜鉛塩を必要に応じて添加することで調製できるので、生産上有利である。また、ドライブレンドによる調製方法は、溶融状態のＥＶＯＨ樹脂に対する高級脂肪酸の亜鉛塩による分解抑制という観点から好ましい。すなわち、本発明の樹脂組成物の調製方法は、ドライブレンドによって、各ＥＶＯＨ樹脂表面に、高級脂肪酸の亜鉛塩が付着して存在している状態が好ましい。
【００４０】
ドライブレンドの方法としては、例えば、低エチレンＥＶＯＨ樹脂と高エチレンＥＶＯＨ樹脂をドライブレンドしたものに、高級脂肪酸の亜鉛塩を配合してもよいし、予め作成した２種類のＥＶＯＨ樹脂混合物のコンパウンドに、高級脂肪酸の亜鉛塩を配合してもよい。２種類のＥＶＯＨ樹脂及び高級脂肪酸の亜鉛塩をドライブレンドで配合してもよい。
また、いずれか一方のＥＶＯＨ樹脂と高級脂肪酸の亜鉛塩をドライブレンドしたものに、他方のＥＶＯＨ樹脂を配合してもよいし、予め作成した一方のＥＶＯＨ樹脂と高級脂肪酸の亜鉛塩とのコンパウンドに、他方のＥＶＯＨ樹脂を配合してもよい。
さらに、一方のＥＶＯＨ樹脂と高級脂肪酸の亜鉛塩とをドライブレンドしたものに、他方のＥＶＯＨ樹脂と高級脂肪酸の亜鉛塩とをドライブレンドしたものを配合してもよいし、予め作成した一方のＥＶＯＨ樹脂と高級脂肪酸の亜鉛塩とのコンパウンドに、予め作成した他方のＥＶＯＨ樹脂と高級脂肪酸の亜鉛塩とのコンパウンドを配合してもよい。
【００４１】
＜樹脂組成物の用途＞
本発明の樹脂組成物は、溶融成形により例えばフィルム、シート、カップやボトルなどに成形することができる。かかる溶融成形方法としては、押出成形法（Ｔ−ダイ押出、インフレーション押出、ブロー成形、溶融紡糸、異型押出等）、射出成形法を採用することができる。溶融成形温度は、通常１５０〜３００℃の範囲から選ぶことが多い。
【００４２】
本発明の樹脂組成物を単独で成形した成形品を、各種用途に供してもよいが、さらに強度を上げたり他の機能を付与したりするために他の基材を積層した積層体として好ましく用いられる。特に、本発明の樹脂組成物は、共押出時に生じる界面乱れを抑制しているので、他の熱可塑性樹脂層との積層体として好ましく用いることができる。
【００４３】
また、本発明の樹脂組成物の用途として、ガスバリア層としてエチレン含有率が異なる２種類のエチレン−ビニルアルコール共重合体を含有する樹脂組成物の層を少なくとも一層含む積層体の二次成形品に現れるスジを防止することにも利用できる。
すなわち、本発明の二次成形におけるスジの発生防止方法は、ガスバリア層としてエチレン含有率が異なる２種類のエチレン−ビニルアルコール共重合体を含有する樹脂組成物の層を少なくとも一層含む積層体の二次成形品に現れるスジを防止する方法であって、前記２種類のエチレン−ビニルアルコール共重合体として、エチレン構造単位の含有率の差（ΔＥｔ）が１０〜２５モル％である２種類のエチレン−ビニルアルコール共重合体を使用し、前記樹脂組成物に高級脂肪酸の亜鉛塩を配合する。
前記高級脂肪酸の亜鉛塩は、ドライブレンドにより前記２種類のエチレン−ビニルアルコール共重合体と混合されることが好ましい。
【００４４】
＜積層体＞
本発明の積層体は、上記本発明のＥＶＯＨ樹脂組成物の層を少なくとも１層するものである。好ましくは、本発明の樹脂組成物層の少なくとも一面に、接着性樹脂層を介して、ＥＶＯＨ樹脂以外の熱可塑性樹脂（他の熱可塑性樹脂）の層が積層されている。
【００４５】
ここで用いられる他の熱可塑性樹脂（「基材樹脂」と称する）としては例えば、直鎖状低密度ポリエチレン、低密度ポリエチレン、超低密度ポリエチレン、中密度ポリエチレン、高密度ポリエチレン等のポリエチレン類、ポリプロピレン、エチレン−プロピレン（ブロックおよびランダム）共重合体、プロピレン−α−オレフィン（炭素数４〜２０のα−オレフィン）共重合体、ポリブテン、ポリペンテン等のポリオレフィン類；これらポリオレフィン類を不飽和カルボン酸又はそのエステルでグラフト変性したグラフト化ポリオレフィン類；アイオノマー、エチレン−酢酸ビニル共重合体、エチレン−アクリル酸共重合体、エチレン−アクリル酸エステル共重合体等のエチレン−ビニル化合物共重合体；ポリエステル系樹脂；ポリアミド系樹脂（共重合ポリアミドも含む）；ポリ塩化ビニル、ポリ塩化ビニリデン、塩素化ポリエチレン、塩素化ポリプロピレン等のハロゲン化ポリオレフィン；ビニルエステル系樹脂；ポリエステルエラストマー、ポリウレタンエラストマー等のエラストマー；アクリル系樹脂；ポリスチレン；芳香族または脂肪族ポリケトン、更にこれらを還元して得られるポリアルコール類等が挙げられるが、積層体の物性（特に強度）等の実用性の点から、ポリオレフィン系樹脂やポリアミド系樹脂が好ましく、特にはポリエチレン、ポリプロピレンが好ましく用いられる。  
【００４６】
これら基材樹脂には、従来知られているような酸化防止剤、帯電防止剤、滑剤、核材、ブロッキング防止剤、紫外線吸収剤、ワックス等を適宜含んでいても良い。
【００４７】
ＥＶＯＨ樹脂組成物層と基材樹脂層との積層は公知の方法にて行うことができる。例えば、ＥＶＯＨ樹脂組成物のフィルム、シート等に基材樹脂を溶融押出ラミネートする方法；基材樹脂のフィルム、シートに、ＥＶＯＨ樹脂組成物を溶融押出ラミネートする方法；ＥＶＯＨ樹脂組成物と基材樹脂とを共押出する方法；ＥＶＯＨ樹脂組成物（層）と基材樹脂（層）とを有機チタン化合物、イソシアネート化合物、ポリエステル系化合物、ポリウレタン化合物等の公知の接着剤を用いてドライラミネートする方法；基材樹脂のフィルム又はシート上にＥＶＯＨ樹脂組成物の溶液を塗工してから溶媒を除去する方法等が挙げられる。中でも、コストや環境の観点から考慮して共押出しする方法が好ましい。
【００４８】
積層体の層構成は、本発明のＥＶＯＨ樹脂組成物層をａ（ａ１、ａ２、・・・）、基材樹脂層をｂ（ｂ１、ｂ２、・・・）とするとき、ａ／ｂの二層構造のみならず、ｂ／ａ／ｂ、ａ／ｂ／ａ、ａ１／ａ２／ｂ、ａ／ｂ１／ｂ２、ｂ２／ｂ１／ａ／ｂ１／ｂ２、ｂ２／ｂ１／ａ／ｂ１／ａ／ｂ１／ｂ２等任意の組み合わせが可能である。また、該積層体を製造する過程で発生する端部や不良品当等を再溶融成形して得られる、該ＥＶＯＨ樹脂組成物と基材樹脂との混合物を含むリサイクル層をＲとするとき、ｂ／Ｒ／ａ、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能である。
【００４９】
なお、上記の層構成において、それぞれの層間には、必要に応じて接着性樹脂層を設けることができ、かかる接着性樹脂としては、公知のものを使用すればよい。かかる接着性樹脂は基材樹脂の種類によって異なるため、適宜選択すればよいが、代表的には不飽和カルボン酸またはその無水物をポリオレフィン系樹脂に付加反応やグラフト反応等により化学的に結合させて得られるカルボキシル基を含有する変性オレフィン系重合体を挙げることができる。中でも、接着性樹脂として、無水マレイン酸変性ポリオレフィンが好ましく、基材樹脂としてポリオレフィン、特にポリプロピレンとの組み合わせが好ましい。
【００５０】
無水マレイン酸変性ポリオレフィンとしては、例えば、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体等であり、これらから選ばれた１種または２種以上の混合物が好ましい。
またこれらの接着性樹脂には、本発明のＥＶＯＨ樹脂組成物、当該樹脂組成物に用いたＥＶＯＨ樹脂以外のＥＶＯＨ樹脂、ポリイソブチレン、エチレン−プロピレンゴム等のゴム・エラストマー成分、さらにはｂ層の樹脂等をブレンドすることも可能である。特に、接着性樹脂の母体のポリオレフィン系樹脂と異なるポリオレフィン系樹脂をブレンドすることにより、接着性が向上することがあり有用である。
【００５１】
積層体の基材樹脂層および接着性樹脂層の厚みは、層構成、基材として用いる熱可塑性樹脂の種類、接着性樹脂の種類、用途や包装形態、要求される物性などにより一概に言えないが、基材樹脂層は通常０．１〜５０００μｍ、好ましくは１〜１０００μｍ、接着性樹脂層は０．１〜５００μｍ、好ましくは1〜２５０μｍ程度の範囲から選択される。
【００５２】
また、ＥＶＯＨ樹脂組成物層の厚みは要求されるガスバリア性などによって異なるが、通常は０．１〜５００μｍであり、好ましくは０．１〜２５０μｍ、特に好ましくは０．１〜１００μｍであり、かかる厚みが薄すぎると十分なガスバリア性が得られない傾向があり、逆に厚すぎるとフィルムの柔軟性が不足する傾向にある。
【００５３】
さらに、積層体における樹脂組成物層と基材樹脂層との厚みの比（樹脂組成物層／基材樹脂層）は、各層が複数ある場合は最も厚みの厚い層同士の比にて、通常１／９９〜５０／５０、好ましくは５／９５〜４５／５５、特に好ましくは１０／９０〜４０／６０である。また、積層体における樹脂組成物層と接着性樹脂層の厚み比（樹脂組成物層／接着性樹脂層）は、各層が複数ある場合は最も厚みの厚い層同士の比にて、通常１０／９０〜９９／１、好ましくは２０／８０〜９５／５、特に好ましくは３０／７０〜９０／１０である。
【００５４】
以上のような構成を有する積層体は、通常、加熱延伸処理を施して用いられる。本発明のＥＶＯＨ樹脂組成物層がガスバリア層として優れたガスバリア性を有し、しかも積層界面における界面乱れが低減されていると考えられるので、公知の種々の加熱延伸処理を適用することができる。
【００５５】
例えば具体的には、積層体シートの両耳を把んで拡幅する一軸延伸、二軸延伸；積層体シートを加熱軟化させ、プレス等を用いて有底容器を成形する絞り成形加工；真空吸引又は圧縮空気の吹き込み等により積層体シートを金型に密着させる真空成形、圧空成形、真空圧空成形；パリソン等の予備成形された積層体を、チューブラー延伸法、延伸ブロー法等で加工する方法が挙げられる。本発明のＥＶＯＨ樹脂組成物を有する積層体は、隣接する層との界面における乱れが低減され、優れた加熱延伸性を有しているので、一軸延伸、逐次的に異なる方向に延伸する二軸延伸だけでなく、同時に放射方向に延伸されることになる金型密着による延伸加工成形やブロー成形にも適している。
【００５６】
上記加熱延伸成形を行う温度は、積層体の温度（積層体近傍温度）で、通常４０〜３００℃、好ましくは５０〜１６０℃程度の範囲から選ばれる。延伸倍率は、面積比にて、通常２〜５０倍、好ましくは２〜１０倍である。
【００５７】
また、積層体の加熱は、熱風オーブン、加熱ヒーター式オーブン又は両者の併用などにより均一に加熱することが好ましく、延伸成形方法の種類により適宜選択する。
【００５８】
共押出、さらには熱延伸処理により得られた積層体に、さらに他の基材を押出コートしたり、他の基材のフィルム、シート等を、接着剤を用いてラミネートしてもよい。かかる基材としては、基材樹脂として前述した熱可塑性樹脂だけでなく、延伸性に乏しい基材（紙、金属箔、織布、不織布、金属綿状、木質等）も使用可能である。さらに、積層体上に、蒸着等により、金属、金属酸化物からなる無機物層を形成してもよい。
【００５９】
上記のようにして得られたフィルム、シート、延伸フィルムからなる袋およびカップ、トレイ、チューブ、ボトル等からなる容器等の成形品は、一般的な食品の他、マヨネーズ、ドレッシング等の調味料、味噌等の発酵食品、サラダ油等の油脂食品、飲料、化粧品、医薬品等の各種の包装材料、包装容器や蓋材として有用である。
【００６０】
〔真空成形・圧空成形による二次成形品の製造〕
本発明の積層体は、真空成形、圧空成形により二次成形品、特にカップやトレイ等の有底容器の製造に適している。本発明の樹脂組成物を用いた積層体は、２種類のＥＶＯＨ樹脂の混合物を含むＥＶＯＨ樹脂組成物を用いているにもかかわらず、積層界面での微小な樹脂流れ乱れが少ないと考えられることから、外観に優れた二次成形品を得ることができる。
【００６１】
すなわち、本発明のガスバリア性及び外観に優れた有底容器を製造する方法は、上記本発明の積層体のシート又はフィルムを成形型近傍で加熱軟化させる工程；真空吸引及び／又は圧縮空気により、前記シート又はフィルムを前記成形型に密着させる工程；及び冷却後、離型して、有底容器を得る工程を含む。
【００６２】
有底容器の形状としては、特に限定せず、円筒有底容器、角筒有底容器、さらには異形有底容器、開口部から底部にむけて縮径又は拡径している円錐形有底容器、開口部面積より底面積が小さい角錐有底容器、半球状の容器、開口部から２段階で底部が小さくなっている段付き有底容器、さらには、これらの容器にフランジや凸部が形成されたものであってもよい。
【００６３】
カップやトレイ等の、絞り比（成形品の深さ（ｍｍ）／成形品の最大直径（ｍｍ））が通常０．１〜３である成形物を目的とする場合、特に、急激な延伸処理が含まれる真空圧空成形が採用されるが、真空圧空成形する場合、カップ側面部分と底面部分とでは、樹脂にかかる張力の大きさが異なるため、優れた外観の成形品を製造することが難しい。しかしながら、本発明の樹脂組成物を用いた積層体では、成形加工時に付加される張力が部位によって異なる、真空圧空成形法によるカップ状の成形に供しても、ガスバリア性を損なうことなく、優れた外観を有する成形品を得ることができる。
【００６４】
加熱軟化工程における加熱温度は、積層体の温度（積層体近傍温度）で、通常４０〜３００℃、好ましくは５０〜１７０℃、特に好ましくは６０〜１６０℃程度の範囲から選ばれる。かかる加熱温度が低すぎる場合は軟化不十分で、優れた外観を有する成形品を得られない傾向があり、高すぎる場合は、各層の溶融粘度のバランスがくずれ、優れた外観を有する成形品を得られないおそれがある。
【００６５】
加熱時間は、成形に必要十分な軟化状態を達成できる程度にまで、積層体温度を加熱することができる時間であり、積層体の層構成、積層体を形成する各層の成分組成、加熱に用いるヒーター温度等により適宜設定される。
【００６６】
真空圧空成形の絞り比（成形品の深さ（ｍｍ）／成形品の最大直径（ｍｍ））は、目的とする有底容器の形状にもよるが、通常０．１〜３、好ましくは０．２〜２．５、特に好ましくは０．３〜２とすることが好ましい。かかる値が大きすぎる場合、ＥＶＯＨ樹脂組成物層のクラック等が入りやすくなり、小さすぎる場合は壁面の厚みに偏肉が生じやすくなる。
【００６７】
上記のような二次成形後の積層体の熱可塑性樹脂層および接着性樹脂層の厚みは、層構成、熱可塑性樹脂の種類、接着性樹脂の種類、用途や包装形態、要求される物性などにより一概に言えないが、熱可塑性樹脂層は通常０．１〜３０００μｍ、好ましくは１〜５００μｍ、接着性樹脂層は０．１〜３００μｍ、好ましくは１〜１００μｍ程度の範囲から選択される。
【００６８】
また、上記延伸処理後の本発明の樹脂組成物含有層の厚みは要求されるガスバリア性などによって異なるが、通常は０．１〜３００μｍであり、好ましくは０．１〜１００μｍ、特に好ましくは０．１〜５０μｍであり、かかる厚みが薄すぎると十分なガスバリア性が得られない傾向があり、逆に厚すぎるとフィルムの柔軟性が不足する傾向にある。
【００６９】
さらに、ＥＶＯＨ樹脂組成物層と接着性樹脂層の厚み比、ＥＶＯＨ樹脂組成物層の厚み総計と熱可塑性樹脂層の厚み総計比は、加熱延伸前後で大きく変化するものではなく、上記した積層体の場合と同様の値となる。
【００７０】
本発明の方法により製造される有底容器は、ＥＶＯＨ樹脂組成物層が本来有する優れたガスバリア性を保持しつつ、透明性に優れ、偏肉がない。さらに、成形品である容器に目視で認められるようなスジの発生が抑制されている。原料として用いた積層体のＥＶＯＨ樹脂組成物層は、２種類のＥＶＯＨ樹脂を含むことによる流動性の差異、混和性が高められ、結果として、積層体における隣接する層との間の界面での乱れが抑制され、スジの原因となるような微小な界面乱れが低減されているためと考えられる。よって、外観も優れているので、一般的な食品の他、マヨネーズ、ドレッシング等の調味料、味噌等の発酵食品、サラダ油等の油脂食品、飲料、化粧品、医薬品等の各種の包装材料容器として有用である。
【実施例】
【００７１】
以下、実施例を挙げて本発明を具体的に説明するが、本発明はその要旨を越えない限り、実施例の記載に限定されるものではない。
尚、例中「部」とあるのは、断りのない限り重量基準を意味する。
【００７２】
〔ＥＶＯＨ樹脂組成物Ｎｏ．１−１０の製造〕
以下に示す４種類のＥＶＯＨ樹脂から２種類を選択し、エチレン含有率が低い方のＥＶＯＨ樹脂を８０部、高い方のＥＶＯＨ樹脂を２０部配合し、表１に示すカルボン酸金属塩を表１に示す濃度で配合し、ドライブレンドすることにより、ＥＶＯＨ樹脂組成物を調製した。
・ＥＶＯＨ樹脂１：エチレン構造単位の含有率２９モル％、ケン化度９９．６モル％、ＭＦＲ４．０ｇ／１０分（２１０℃、荷重２１６０ｇ）
・ＥＶＯＨ樹脂２：エチレン構造単位の含有率４４モル％、ケン化度９８．５モル％、ＭＦＲ４．０ｇ／１０分（２１０℃、荷重２１６０ｇ）
・ＥＶＯＨ樹脂３：エチレン構造単位の含有率２５モル％、ケン化度９９．７モル％、ＭＦＲ４．０ｇ／１０分（２１０℃、荷重２１６０ｇ）
・ＥＶＯＨ樹脂４：エチレン構造単位の含有率５１モル％、ケン化度９４．０モル％、ＭＦＲ２５ｇ／１０分（２１０℃、荷重２１６０ｇ）
【００７３】
〔積層体の製造〕
３種５層共押出しＴダイシート製膜装置に、上記で調製したＥＶＯＨ樹脂組成物、ポリプロピレン（日本ポリプロ社製「EG47FT」)、接着性樹脂(三井化学社製「Admer  QF５５１」)を供給して、共押出により、ポリプロピレン層／接着性樹脂層／ＥＶＯＨ樹脂組成物層／接着性樹脂層／ポリプロピレン層の３種５層構造の積層体（フィルム）を得た。積層体の各層の厚み（μｍ）は、４５０／２５／５０／２５／４５０である。
成形装置のダイ温度は、全て２１０℃に設定した。
【００７４】
［積層体の二次成形］
真空圧空成形機(浅野研究所製プラグアシスト型真空圧空成形機)の金型温度５０℃・ヒーター温度５００℃に設定し、上記で得た３種５層の積層フィルム（縦×横＝４０ｍｍ×４０ｍｍ、厚み１０００μｍ、ＥＶＯＨ樹脂層の厚み５０μｍ）を用いて、開口部よりも底面の方が広がっている円錐形有底容器（上面径４８ｍｍ、底面径８０ｍｍ、深さ５２ｍｍ、絞り比（成形品の深さ（ｍｍ）／成形品の最大直径（ｍｍ））が０．６５）を作製した。
積層フィルムの加熱軟化のための加熱時間（ヒーター温度５００℃）を、２４秒間又は２６秒間として、各場合について成形品を得た。
【００７５】
〔二次成形性の評価〕
得られた成形品（カップ）の外観を目視観察して、スジの発生度合いを評価した。
Ａ：スジがない、もしくは僅かにスジ（太さ２００μｍ未満）がみられる程度
Ｂ：部分的に太さ２００〜３００μｍのスジがある。
Ｃ：部分的に太さ３００〜５００μｍのスジがある。
Ｄ：太さ３００〜５００μｍのスジが成形品全体にわたって発生した。
Ｅ：スジが発生しただけでなく、透明な成形品が得られなかった。
【００７６】
【表１】
2015083665.tif 000002
【００７７】
Ｎo．２，６−９は、カルボン酸金属塩を含まない又はステアリン酸亜鉛以外の金属塩を含有するＥＶＯＨ樹脂組成物を用いた積層体の場合であり、得られる有底容器は、スジが発生し、エチレン含有率の差が大きいＥＶＯＨ樹脂の組合せを用いた場合には透明な容器自体を得ることができなかった。
Ｎｏ．１０は、ステアリン酸亜鉛を含有するが、２種類のＥＶＯＨ樹脂のエチレン含有率差（ΔＥｔ）が大きすぎるために、スジの発生を十分に抑制することができなかった。
【００７８】
Ｎｏ．１、３−５は、エチレン含有率差（ΔＥｔ）が１０〜２５モル％の２種類のＥＶＯＨ樹脂を含有し、且つステアリン酸亜鉛を含有するＥＶＯＨ樹脂組成物を用いた積層体である。いずれもスジの発生が抑制ないし、全く発生せず、真空圧空成形によるスジの発生抑制効果が発揮されていることがわかる。ただし、ステアリン酸亜鉛の含有量が少ないと十分なスジ発生の抑制効果が得られない（Ｎｏ．１，３）。したがって、ステアリン酸亜鉛の含有量は１００ｐｐｍ超、好ましくは２５０ｐｐｍ以上とすることが望ましい。
【産業上の利用可能性】
【００７９】
本発明のＥＶＯＨ樹脂組成物を、伸び特性が異なる熱可塑性樹脂と積層した積層体は、ガスバリア性及び外観に優れた有底容器の製造原料として有用である。